"少なくともベンゼンジカルボン酸および不均化ロジンとグリセリンとからなるポリエステル樹脂Aならびに少なくともベンゼンジカルボン酸およびビスフェノールA誘導体からなるポリエステル樹脂Bを含むバインダー樹脂;架橋型アクリル酸樹脂微粒子;着色剤:および離型剤を含むことを特徴とするトナー。前記架橋型アクリル酸樹脂微粒子が、一次粒子径150~300nmを有する、請求項1に記載のトナー。前記架橋型アクリル酸樹脂微粒子が、前記バインダー樹脂100重量部に対して1~5重量部の割合で含まれる、請求項1または2に記載のトナー。前記トナーが、さらに疎水性シリカ微粉体Aを含む、請求項1~3のいずれか1つに記載のトナー。前記トナーが、前記バインダー樹脂100重量部に対して05~5重量部の疎水性シリカ微粉体Aを含む、請求項1~4のいずれか1つに記載のトナー。バインダー樹脂と着色剤と離型剤を含むトナーにおいて、少なくともベンゼンジカルボン酸、不均化ロジンおよびグリセリンから製造されるポリエステル樹脂Aおよび少なくともベンゼンジカルボン酸およびビスフェノールA誘導体から製造されるポリエステル樹脂Bを含むバインダー樹脂、架橋型アクリル酸樹脂微粒子、着色剤および離型剤とを混合して混合物を作製する混合工程;前記混合物を溶融混練して溶融混練物を作製する溶融混練工程;前記混練物を冷却固化し、粉砕して粉砕物を作製する冷却粉砕工程;前記粉砕物を分級する分級工程;および疎水性シリカ微粉体Aをさらに添加し、混合する外添工程;とを含むことを特徴とするトナーの製造方法。しかしながら、バインダー樹脂中のロジンの含有量を多くすると、耐ホットオフセット性が低下するため、トナー中のロジン含有量を多くすることが難しかった。この問題に対して、バインダー樹脂の原料として70重量以上のロジン成分アビエチン酸誘導体とグリセリンと、必要に応じて加えられる芳香族ジカルボン酸とを重縮合して得られるポリエステル樹脂Aと、芳香族ジカルボン酸と2価のアルコールと、3価のアルコールとを重縮合して得られ、ポリエステル樹脂Aより分子量の大きなポリエステル樹脂Bからなるバインダー樹脂を用いることにより、耐ホットオフセット性を向上させることができるが、高温環境下においては、現像装置内でトナー粒子がブロッキング凝集するといった課題があった。そこで、本発明は、ロジンの含有量を多くしても、耐ホットオフセット性が低下することなく、トナー粒子がブロッキングしにくい溶融混練法トナーの製造方法を提供することを課題とする。本発明の発明者は、鋭意努力研究を重ねた結果、溶融混練法トナー製造方法において、少なくとも不均化ロジンおよびグリセリンから製造されるポリエステル樹脂Aと芳香族ジカルボン酸および多価アルコールから製造されるポリエステル樹脂Bとを含むバインダー樹脂、架橋型アクリル酸樹脂微粒子、着色剤および離型剤を含むことにより、トナー粒子のブロッキングを抑えることができることを見出し、本発明の完成に至った。かくして、本発明によれば、少なくともベンゼンジカルボン酸および不均化ロジンとグリセリンとからなるポリエステル樹脂Aならびに少なくともベンゼンジカルボン酸およびビスフェノールA誘導体からなるポリエステル樹脂Bを含むバインダー樹脂;架橋型アクリル酸樹脂微粒子;着色剤:および離型剤を含むことを特徴とするトナーが提供される。また、本発明によれば、前記架橋型アクリル酸樹脂微粒子が、一次粒子径150~300nmを有し、かつ前記バインダー樹脂100重量部に対して1~5重量部の割合で含まれる、トナーが提供される。また、本発明によれば、前記トナーが、前記バインダー樹脂100重量部に対して05~5重量部の疎水性シリカ微粉体Aを含む、トナーが提供される。さらに、本発明によれば、バインダー樹脂と着色剤と離型剤を含むトナーにおいて、少なくともベンゼンジカルボン酸、不均化ロジンおよびグリセリンから製造されるポリエステル樹脂Aおよび少なくともベンゼンジカルボン酸およびビスフェノールA誘導体から製造されるポリエステル樹脂Bを含むバインダー樹脂、架橋型アクリル酸樹脂微粒子、着色剤および離型剤とを混合して混合物を作製する混合工程;前記混合物を溶融混練して溶融混練物を作製する溶融混練工程;前記混練物を冷却固化し、粉砕して粉砕物を作製する冷却粉砕工程;前記粉砕物を分級する分級工程;および疎水性シリカ微粉体Aをさらに添加し、混合する外添工程とを含むことを特徴とするトナーの製造方法が提供される。本発明によれば、溶融混練法トナー製造方法において、少なくともベンゼンジカルボン酸、不均化ロジンおよびグリセリンから製造されるポリエステル樹脂Aと、ベンゼンジカルボン酸およびビスフェノールA誘導体から製造されるポリエステル樹脂Bとを含むバインダー樹脂と、架橋型アクリル酸樹脂微粒子と、着色剤とを混合し、溶融混練してトナー材料混練物を調製する混練工程とを含むことにより、トナー粒子のブロッキングを抑えられることができる。この効果が得られるメカニズムとしては、以下のように推定される。すなわち、不均化ロジンとグリコールとの重縮合成分を含むトナーにおいて、ブロッキングが生じやすい原因として、不均化ロジンの分子が嵩高い構造を有するために、重縮合成分の末端に1つまたは2つの未反応の水酸基を有するグリコールが残りやすく、その未反応の水酸基が水分または湿気を吸着するため、トナー粒子同士の凝集力が大きくなったと考えられる。これに対して本発明においては、不均化ロジンとグリコールとの重縮合成分の末端に1つまたは2つの未反応の水酸基を有するグリコールは、カルボキシル基などの極性基を有する架橋型アクリル酸樹脂微粒子となじみやすいので、架橋型アクリル酸樹脂微粒子表面にグリコールの水酸基が選択的に吸着あるいは水素結合することによって、親水性官能基がブロックされトナーの吸湿性が低下し、トナーの耐ブロッキング性が向上したと推定される。また、架橋型アクリル酸樹脂微粒子の一次粒子径が小さすぎると、均質な架橋型アクリル酸樹脂微粒子が得ることが困難であり、一次粒子径が大きすぎると樹脂強度が低下し易い。この発明にあっては、架橋型アクリル酸樹脂微粒子の一次粒子径が、150~300nmであることにより、架橋型アクリル酸樹脂微粒子の添加量を少なくできるので、安定した耐ブロッキング性効果が得られる。また、架橋型アクリル酸樹脂微粒子の添加量が少なすぎると、耐ブロッキング性の向上効果が得られにくく、架橋型アクリル酸樹脂微粒子の添加量が多すぎると、樹脂強度が低下し、定着強度が低下し易くなる。この発明にあっては、架橋型アクリル酸樹脂微粒子が、バインダー樹脂100重量部に対して、1~5重量部であることによって、定着強度を著しく損なうことなく、耐ブロッキング性を向上できる。本発明によるトナーは、少なくともベンゼンジカルボン酸、不均化ロジンおよびグリセリンから製造されるポリエステル樹脂Aと、少なくともベンゼンジカルボン酸およびビスフェノールA誘導体から製造されるポリエステル樹脂Bとを含むバインダー樹脂として含有する。通常、ロジンは、松材をクラフト法によってパルプ化する製造工程で、副生する粗トール油を水蒸気蒸留して得られるトールロジン;松の樹幹に傷をつけ、採集した生松ヤニを水蒸気蒸留して得られるガムロジン;および伐採した松の根株をチップ状にして有機溶剤で抽出し、さらに蒸留して得られるウッドロジンがある。これらのロジンは、従来知られた製法によって得られる。ロジンは、その約90が樹脂酸であり、アビエチン酸、パラストリン酸、ネオアビエチン酸、ピマル酸、デヒドロアビエチン酸、イソピマル酸およびサンダラコピマル酸等の樹脂酸の混合物を主成分としている。ロジンの不均化反応は、通常、パラジウム活性炭触媒米国特許第2177530号公報、硫黄系触媒特公昭49-5360号公報またはヨウ素系触媒特開昭51-34896号公報等を用いて行われる。上記の不均化反応により2分子のロジンが反応し、1分子は2重結合が3つに増え、芳香族化合物となり、もう1分子は、共役2重結合の1つの2重結合が水素化され単独の2重結合を有する化合物となり、これらの不均化ロジンは、不安定な共役二重結合を有するロジンに比べて変質しにくいという特徴がある。不均化ロジンの主成分は、デヒドロアビエチン酸およびジヒドロアビエチン酸の混合物である。不均化ロジンは、ヒドロフェナンスレン環の嵩高で剛直な骨格を含むので、不均化ロジンをポリエステルの構成成分として導入することによって、不均化ロジン以外のロジンを用いる場合よりも見掛けのガラス転移温度の上昇を促進させ、保存性の良好なトナーを得ることができる。したがって、本発明におけるポリエステル樹脂Aには、上記の不均化ロジンが用いられる。また、本発明において用いられている用語ロジンとは、上記のトールロジン、ガムロジンおよびウッドロジンに加えて、これらロジンの不均化反応により得られる不均化ロジンをも含むものである。1.トナーの製造方法図1は、本発明のトナーの製造方法の手順の一例を示す工程図である。本発明のトナーは、バインダー樹脂と架橋型アクリル酸樹脂微粒子を重要成分とし、本発明に係るトナーの製造方法によって製造される。本発明に係るトナーの製造方法は、乾式法による粒子形成方法であり、混合工程S1と、溶融混練工程S2と、冷却粉砕工程S3と、分級工程S4と、外添工程S5とを含む。1混合工程S1混合工程S1では、バインダー樹脂、カーボンブラックおよびアビエチン酸とアクリル酸の反応生成物を混合機によって乾式混合して混合物を作製する。この際、必要に応じて添加剤を加える。添加剤としては、磁性粉、離型剤、電荷制御剤などが挙げられる。バインダー樹脂本発明のトナーは、バインダー樹脂として、ポリエステル樹脂Aおよびポリエステル樹脂Bを含有する。本発明によるポリエステル樹脂Aは、少なくとも酸成分としてのベンゼンジカルボン酸および不均化ロジンと多価アルコールとしてのグリセリンとを重縮合して得られ、ポリエステル樹脂Bは、少なくとも酸成分としてのベンゼンジカルボン酸および多価アルコールとしてのビスフェノールA誘導体とを重縮合して得られる。このようにして得られるポリエステル樹脂AおよびBは、適度な分岐構造を含むことにより、樹脂の軟化温度を極端に大きくすることなくトナーの低温定着性を維持するとともに、樹脂の分子量分布を広くすることができ、高分子量側に分布の広い樹脂を得ることができるので、トナーの耐オフセット性が良好になる。不均化ロジンの含有量は、ポリエステル樹脂Aおよびポリエステル樹脂Bからなるバインダー樹脂100重量に対して25~50重量が好ましい。バインダー樹脂における不均化ロジンの含有量が25重量未満であると、バイオマスを利用することによる地球環境保全の効果が低くなり、また、不均化ロジンの含有量が50重量を超えると、トナーの機械的強度の低下や粉体流動性の低下が生じ易くなるので好ましくない。ポリエステル樹脂Aおよびポリエステル樹脂Bは、公知の重縮合の反応方法によって製造される。反応方法としては、エステル交換反応または直接エステル化反応が適用できる。また、加圧により反応温度を上昇させることなどによって重縮合を促進することもできる。上記反応においては、アンチモン、チタン、スズ、亜鉛、アルミニウム、およびマンガンのうち、少なくとも1種の金属化合物等、公知慣用の反応触媒を用い、反応を促進してもよい。これら反応触媒の添加量は、酸成分および多価アルコールの総量100重量部に対して、001~10重量部が好ましい。ポリエステル樹脂Aに用いられるベンゼンジカルボン酸としては、フタル酸、テレフタル酸、イソフタル酸、ビフェニルジカルボン酸、5-tert-ブチル-13-ベンゼンジカルボン酸などが挙げられる。また、ポリエステル樹脂Aの酸成分として、上記のベンゼンジカルボン酸の代わりに、ベンゼンジカルボン酸無水物、またはベンゼンジカルボン酸の低級アルキルエステルなどのようなベンゼンジカルボン酸誘導体を用いてもよい。上記のベンゼンジカルボン酸化合物のうち、テレフタル酸、イソフタル酸またはそれらの低級アルキルエステルの少なくとも1種を用いることが好ましい。テレフタル酸およびイソフタル酸は、芳香環骨格による電子の共鳴安定化効果が高く、帯電安定性に優れ、適度な強度を有する樹脂を得ることができる。テレフタル酸およびイソフタル酸の低級アルキルエステルとしては、テレフタル酸ジメチル、イソフタル酸ジメチル、テレフタル酸ジエチル、イソフタル酸ジエチル、テレフタル酸ジブチル、イソフタル酸ジブチル等が挙げられる。このうち、コストおよび取り扱いの観点から、テレフタル酸ジメチルまたはイソフタル酸ジメチルを用いることが好ましい。これらのベンゼンジカルボン酸化合物は、1種を単独で使用でき、または2種以上を併用できる。ポリエステル樹脂Aに用いられる多価アルコールとしては、トリメチロールエタン、トリメチロールプロパン、グリセリン、13-プロパンジオールおよびペンタエリスリトールなどが挙げられ、これらの多価アルコールのうち、少なくとも1種を使用できる。このうち、グリセリンは、植物由来の原料から製造する手法が工業的に確立されており、入手も容易であり、バイオマスの利用を促進する効果が得られるのでより好ましい。ポリエステル樹脂Aにおいて、ベンゼンジカルボン酸化合物に対する多価アルコールのモル比は、105~165であることが好ましい。ベンゼンジカルボン酸化合物に対する多価アルコールのモル比が105未満の場合、樹脂の高分子量側の分子量分布が広くなり、Tmが高くなることによってトナーの低温定着性が低下し、また、分子量分布の広がりを制御できなくなる結果、トナーのゲル化が起こり易くなる。多価アルコールのモル比が165を超える場合、ポリエステル樹脂が含む分岐構造が少ないので、軟化温度およびガラス転移温度が低下し、その結果、トナーの保存性が低下する。上記のように、ポリエステル樹脂Aは、少なくとも酸成分としてのベンゼンジカルボン酸および不均化ロジンと多価アルコールとしてのグリセリンとを重縮合して得られる。本発明は、環境安全性に優れたトナーを得るために、ポリエステル樹脂Aの前提となる構成として、出発物質全量における不均化ロジンの含有量を60重量以上としている。不均化ロジンの含有量は、ポリエステル樹脂A100重量に対して60重量~75重量が好ましい。不均化ロジンの含有量が60重量未満であると、バイオマスを利用することによる地球環境保全の効果が低く、ロジンの含有量が75重量を超えると、トナーの機械的強度の低下や粉体流動性の低下が生じ易い。ポリエステル樹脂Aは、酸成分として、上記のベンゼンジカルボン酸化合物および不均化ロジン以外に、脂肪族ポリカルボン酸または3塩基酸以上のカルボキシ基を有する芳香族ポリカルボン酸をさらに用いることができる。脂肪族ポリカルボン酸としては、コハク酸、アジピン酸、セバシン酸、アゼライン酸等のアルキルジカルボン酸類、炭素数16~18のアルキル基で置換されたコハク酸、フマル酸、マレイン酸、シトラコン酸、イタコン酸、グルタコン酸等の不飽和ジカルボン酸類、ダイマー酸等が挙げられる。ポリエステル樹脂A中の脂肪族ポリカルボン酸の含有量は、ベンゼンジカルボン酸化合物100モルに対し、05モル~15モルであることが好ましく、1モル~13モルであることがより好ましい。ポリエステル樹脂A中の脂肪族ポリカルボン酸の含有量が上記の範囲であることで、トナーの低温定着性が向上する。3塩基酸以上のカルボキシ基を有する芳香族ポリカルボン酸としては、トリメリット酸、ピロメリット酸、ナフタレントリカルボン酸、ベンゾフェノンテトラカルボン酸、ビフェニルテトラカルボン酸やその無水物等が挙げられる。これらの芳香族ポリカルボン酸は1種を単独で使用でき、または2種以上を併用してもよい。これらの芳香族ポリカルボン酸のうち、反応性の観点から、無水トリメリット酸を用いることが好ましい。ポリエステル樹脂A中の3塩基酸以上のカルボキシ基を有する芳香族ポリカルボン酸の含有量は、ベンゼンジカルボン酸化合物100モルに対し、01モル~5モルであることが好ましく、05モル~3モルであることがより好ましい。ポリエステル樹脂A中の3価以上の芳香族ポリカルボン酸の含有量が01モル未満であると、ポリエステル樹脂Aの分岐構造が充分でなく、高分子量側に分布の広いポリエステル樹脂Aを得ることができないので、トナーの耐オフセット性が低下するおそれがある。また、5モルを超えると、ポリエステル樹脂Aの軟化温度が高くなるので、トナーの低温定着性が低下するおそれがある。またポリエステル樹脂Aは、多価アルコールとして、3価以上のアルコール以外に、脂肪族ジオールおよびエーテル化ジフェノールの少なくとも1種をさらに用いることができる。脂肪族ジオールとしては、たとえば、エチレングリコール、12-プロパンジオール、13-プロパンジオール、12ブタンジオール、13-ブタンジオール、14-ブタンジオール、23-ブタンジオール、14-ブテンジオール、2-メチルー13-プロパンジオール、15-ペンタンジオール、ネオペンチルグリコール、2-エチルー2-メチルプロパンー13-ジオール、2-ブチルー2-エチルプロパンー13-ジオール、16-ヘキサンジオール、3-メチルー15-ペンタンジオール、2-エチルー13-ヘキサンジオール、24-ジメチルー15-ペンタンジオール、224-トリメチルー13-ペンタンジオール、17-へプタンジオール、18-オクタンジオール、19-ノナンジオール、110-デカンジオール、3-ヒドロキシー22-ジメチルプロピルー3-ヒドロキシー22-ジメチルプロパノエート、ジエチレングリコール、トリエチレングリコール、ジプロピレングリコール等が挙げられる。これらの脂肪族ジオールのうち、酸との反応性および樹脂のガラス転移温度の観点から、エチレングリコール、13-プロパンジオール、またはネオペンチルグリコールを用いることが好ましい。これら脂肪族ジオールは1種を単独で使用でき、または2種以上を併用してもよい。ポリエステル樹脂A中の脂肪族ジオールの含有量は、ベンゼンジカルボン酸化合物100モルに対し、5~20モルであることが好ましい。ポリエステル樹脂Aの含有量は、トナー100重量部に対して20~60重量部であることが好ましい。ポリエステル樹脂Aの含有量が20重量部未満であると、トナーの粘度が高くなり、トナーの低温定着性が損なわれ易い。また、ポリエステル樹脂Aの含有量が60重量部を超えると、ロジンの含有量が高くなるため、トナーの機械的強度の低下や粉体流動性の低下が生じ易い。ポリエステル樹脂Bの含有量は、トナー100重量部に対して80~40重量部であることが好ましい。ポリエステル樹脂Bの含有量が40重量部未満であると、トナーの粘度が高くなり、トナーの低温定着性が損なわれ易い。また、ポリエステル樹脂Bの含有量が80重量部を超えると、トナーの機械的強度の低下や粉体流動性の低下が生じ易い。エーテル化ジフェノールは、ビスフェノールAとアルキレンオキサイドを付加反応させて得られるジオールである。アルキレンオキサイドとしては、エチレンオキサイドやプロピレンオキサイドが挙げられ、ビスフェノールA1モルに対して、平均付加モル数が2~16モルとなるよう付加されることが好ましい。ポリエステル樹脂B中のエーテル化ジフェノールの含有量は、ベンゼンジカルボン酸化合物100モルに対し、25~65モルであることが好ましい。ポリエステル樹脂Bは、実質的にロジンを含まないポリエステル樹脂であり、トナーに高温オフセット耐性を付与するため、高分子量かつ高粘度を有することが好ましい。ポリエステル樹脂Bの酸成分としては、ポリエステル樹脂Aと同様のベンゼンジカルボン酸化合物を用いることができる。ポリエステル樹脂Aおよびポリエステル樹脂Bが含むベンゼンジカルボン酸化合物は、同一であってもよいし、異なっていてもよい。またポリエステル樹脂Bは、出発物質の酸成分として、上記のベンゼンジカルボン酸化合物以外に、ポリエステル樹脂Aと同様の脂肪族ポリカルボン酸または3塩基酸以上のカルボキシ基を有する芳香族ポリカルボン酸をさらに用いることができる。これらの酸成分は、ポリエステル樹脂AおよびBで同一のものを用いてもよいし、異なるものを用いてもよい。また、ポリエステル樹脂Bの酸成分として、飽和多塩基酸および不飽和多塩基酸等の多塩基酸、その酸無水物、およびこれらの低級アルキルエステルを用いることができる。飽和多塩基酸、飽和多塩基酸、および飽和多塩基酸の低級アルキルエステルとしては、例えばアジピン酸、セバシン酸、オルソフタル酸、無水フタル酸、イソフタル酸、テレフタル酸、コハク酸、無水コハク酸、炭素数8~18個のアルキルコハク酸、アルキル無水コハク酸、アルケニルコハク酸、アルケニル無水コハク酸等の二塩基酸類;トリメリット酸、無水トリメリット酸、シアヌール酸、ピロメリット酸、無水ピロメリット酸等が挙げられる。不飽和多塩基酸としては、例えばマレイン酸、無水マレイン酸、フマール酸等が挙げられる。飽和多塩基酸および不飽和多塩基酸は1種を単独で使用でき、または2種以上を併用してもよい。また、必要に応じ、安息香酸、p-tert-ブチル安息香酸等の一塩基酸を用いてもよい。ポリエステル樹脂Bの多価アルコールとしては、ポリエステル樹脂Aと同様に、3価以上のアルコール、脂肪族ジオールおよびエーテル化ジフェノールを用いることができ、ポリエステル樹脂Aと同一のものを用いてもよいし、異なるものを用いてもよい。また、シクロヘキサンジメタノール等の脂環族ジオール類を用いてもよい。多価アルコールは単独で用いても良いし、2種以上を併用してもよい。さらに、必要に応じてステアリルアルコール等のモノアルコール類を、本発明の効果を損なわない範囲内で用いてもよい。ポリエステル樹脂Bの粘度は、ポリエステル樹脂Aの軟化温度において103~105Pasが好ましい。ポリエステル樹脂Aの軟化温度におけるポリエステル樹脂Bの粘度が103Pas未満であると、トナーの耐ホットオフセット性が得られない。また、ポリエステル樹脂Aの軟化温度におけるポリエステル樹脂Bの粘度Bが105Pasを超えると、混練時におけるポリエステル樹脂Aとポリエステル樹脂Bとの溶融粘度差が大きく、樹脂の混合性が悪くなり、トナー中のポリエステル樹脂Aおよびポリエステル樹脂Bの分散性が不均一となる。その結果トナー粒子においてポリエステル樹脂Aの比率が高い部分は破壊され易く、破壊によって粒子径の小さな微粉が発生する。このような微粉により、粒度分布および帯電分布が広くなり、画像かぶりなどの不具合が生じ易い。ポリエステル樹脂Aおよびポリエステル樹脂Bのガラス転移温度は、特に制限されず広い範囲から適宜選択できるが、得られるトナーの保存性および低温定着性などを考慮すると、45~80°Cが好ましく、50~65°Cであることがより好ましい。ポリエステル樹脂Aおよびポリエステル樹脂Bのガラス転移温度が45°C未満であると、トナーの保存性が不充分になるため画像形成装置内部でトナーが熱凝集し易くなり、現像不良が発生する。またホットオフセットが発生し始める温度以後、ホットオフセット開始温度と記すが低下し易い。ホットオフセットとは、定着部材によりトナーを加熱および加圧して記録媒体に定着させる際に、加熱されたトナー粒子の凝集力が、トナーと定着部材との接着力を下回ることによってトナー層が分断され、トナーの一部が定着部材に付着して取去られる現象のことである。またポリエステル樹脂A、Bのガラス転移温度が80°Cを超えると、トナーの低温定着性が低下し、定着不良が発生し易い。バインダー樹脂には、本発明の目的を達成することができる範囲で、ポリスチレン系重合体、スチレン-アクリル系樹脂等のポリスチレン系共重合体、上記ポリエステル樹脂以外のポリエステル樹脂等、従来トナー用バインダー樹脂として使用されている樹脂が上記ポリエステル樹脂とともに用いられてもよい。架橋型アクリル酸樹脂微粒子本発明に使用できる架橋型微粒子とは、50nm~300nmの硬質樹脂微粒子のことをいう。架橋型アクリル酸樹脂微粒子の製造方法としては、アクリル酸メチルなどのアクリル酸系モノマーと、ビニルベンゼンなどの架橋型モノマーを原料として、乳化重合や無乳化重合などの製造方法により製造することができる。架橋型アクリル酸樹脂微粒子の一次粒子径としては、150~300nmであることであることが好ましい。架橋型アクリル酸樹脂微粒子が、バインダー樹脂100重量部に対して、1~5重量部の割合で添加されるのが好ましい。着色剤本発明のトナーに含まれる着色剤としては、電子写真分野で常用される有機系染料、有機系顔料、無機系染料、無機系顔料などを使用できる。染料および顔料のうち、顔料を用いることが好ましい。顔料は染料に比べて耐光性および発色性に優れるので、耐光性および発色性に優れるトナーを得ることができる。着色剤の添加量としては、一般にバインダー樹脂100重量部に対して3~10重量部が添加される。黄色の着色剤としては、例えば、カラーインデックスによって分類されるCIピグメントイエロー1、CIピグメントイエロー5、CIピグメントイエロー12、CIピグメントイエロー15、およびCIピグメントイエロー17、CIピグメントイエロー74、CIピグメントイエロー93、CIピグメントイエロー180、CIピグメントイエロー185などの有機系顔料、黄色酸化鉄および黄土などの無機系顔料、CIアシッドイエロー1などのニトロ系染料、CIソルベントイエロー2、CIソルベントイエロー6、CIソルベントイエロー14、CIソルベントイエロー15、CIソルベントイエロー19、および、CIソルベントイエロー21などの油溶性染料などが挙げられる。赤色の着色剤としては、例えば、カラーインデックスによって分類されるCIピグメントレッド49、CIピグメントレッド57、CIピグメントレッド81、CIピグメントレッド122、CIソルベントレッド19、CIソルベントレッド49、CIソルベントレッド52、CIベーシックレッド10、およびCIディスパーズレッド15などが挙げられる。青色の着色剤としては、例えば、カラーインデックスによって分類されるCIピグメントブルー15、CIピグメントブルー16、CIソルベントブルー55、CIソルベントブルー70、CIダイレクトブルー25、および、CIダイレクトブルー86、KET.BLUE111などが挙げられる。黒色の着色剤としては、たとえば、チャンネルブラック、ローラーブラック、ディスクブラック、ガスファーネスブラック、オイルファーネスブラック、サーマルブラック、およびアセチレンブラックなどのカーボンブラックが挙げられる。本発明のトナーに含まれるカーボンブラックとしては、ファーネス法あるいはチャンネル法などにより製造されるあらゆるものが使用可能であるが、特にファーネス法により製造されたカーボンブラックが好ましい。ファーネス法カーボンブラックとしては、三菱化学社製のMA7,MA8,MA11,MA100,1000,2200B,2350,2400B,キャボット社製のMOGULL,REGAL400R,MONARCH1000等、コロンビア社製のRAVENシリーズの1035,1040,1255,3500等が具体例として挙げられ、BET法による比表面積が25~400m2/gでジブチルフタレートDBP吸収量が40~140ml/100gの範囲のものが好ましい。離型剤本発明のトナーに含まれる離型剤としては、この分野で常用されるものを使用でき、たとえば、ワックスなどが挙げられる。ワックスとしては、パラフィンワックス、カルナウバワックスカルナバワックス、およびライスワックスなどの天然ワックス、ポリプロピレンワックス、ポリエチレンワックス、およびフィッシャートロプッシュワックスなどの合成ワックス、モンタンワックスなどの石炭系ワックスなどの石油系ワックス、アルコール系ワックス、ならびにエステル系ワックスなどが挙げられる。本発明のトナーに含まれる離型剤は、1種を単独で使用してもよく、また2種以上を併用してもよい。離型剤の添加量は特に制限されず、バインダー樹脂、カーボンブラックなどの他の成分の種類および含有量、作製しようとするトナーに要求される特性などの各種条件に応じて広い範囲から適宜選択することができるが、好ましくは、バインダー樹脂100重量部に対して、3重量部~10重量部である。離型剤の添加量が3重量部未満であると、低温定着性および耐ホットオフセット性が充分に向上しない。離型剤の添加量が10重量部を超えると、混練物中における離型剤の分散性が低下し、一定の性能を有するトナーを安定して得ることができない。またトナーが感光体などの像担持体の表面に皮膜フィルム状に融着するフィルミングと呼ばれる現象が発生し易い。離型剤の融点Tmは、50°C~180°Cであることが好ましい。融点が50°C未満であると、現像装置内において離型剤が溶融し、トナー粒子同士が凝集したり、感光体表面へのフィルミングなどが発生し易い。また、融点が180°Cを超えると、トナーを記録媒体に定着する際に離型剤が充分に溶出することができず、耐ホットオフセット性が充分に向上し難い。電荷制御剤本発明のトナーに含まれる電荷制御剤としては、この分野で常用される正電荷制御用および負電荷制御用の電荷制御剤を使用できる。正電荷制御用の電荷制御剤としては、たとえば、ニグロシン染料、塩基性染料、四級アンモニウム塩、四級ホスホニウム塩、アミノピリン、ピリミジン化合物、多核ポリアミノ化合物、アミノシラン、ニグロシン染料およびその誘導体、トリフェニルメタン誘導体、グアニジン塩、アミジン塩などが挙げられる。負電荷制御用の帯電制御剤としては、クロムアゾ錯体染料、鉄アゾ錯体染料、コバルトアゾ錯体染料、サリチル酸ならびにサリチル酸誘導体のクロム錯体、亜鉛錯体、アルミニウム錯体およびホウ素錯体、サリチル酸塩化合物、ナフトール酸ならびにナフトール酸誘導体のクロム錯体、亜鉛錯体、アルミニウム錯体およびホウ素錯体、ナフトール酸塩化合物、ベンジル酸塩化合物、長鎖アルキルカルボン酸塩、長鎖アルキルスルホン酸塩などの界面活性剤を挙げることができる。電荷制御剤の添加量は、バインダー樹脂100重量部に対して、001~5重量部が好ましい。混合工程S1で用いられる混合機としては、公知のものを使用でき、たとえば、ヘンシェルミキサ商品名、三井鉱山株式会社製、スーパーミキサ商品名、株式会社カワタ製、メカノミル商品名、岡田精工株式会社製などのヘンシェルタイプの混合装置や、オングミル商品名、ホソカワミクロン株式会社製、ハイブリダイゼーションシステム商品名、株式会社奈良機械製作所製、コスモシステム商品名、川崎重工業株式会社製などが挙げられる。2溶融混練工程S2溶融混練工程S2では、前記混合工程で作製された混合物を、混練機によって溶融混練して、バインダー樹脂中にカーボンブラックを必要に応じて添加された添加剤が分散した溶融混練物を作製する。溶融混練工程で用いられる混練機としては、公知のものを使用でき、たとえば、ニーダ、二軸押出機、二本ロールミル、三本ロールミル、ラボブラストミルなどの一般的な混練機を使用できる。さらに具体的には、たとえば、TEM-100B商品名、東芝機械株式会社製、PCM-65/87、PCM-30以上いずれも商品名、株式会社池貝製などの1軸または2軸のエクストルーダ、ニーデックス商品名、三井鉱山株式会社製などのオープンロール方式の混練機が挙げられる。溶融混練は、複数の混練機を用いて行っても構わない。溶融混練の温度は、使用する混練機によるが、80~200°Cであることが好ましい。このような範囲の温度下で溶融混練を行うことで、バインダー樹脂中に、カーボンブラックを必要に応じて添加された添加剤を均一に分散させることができる。3冷却粉砕工程S3冷却粉砕工程S3では、前記溶融混練工程で得られた溶融混練物を冷却固化し、粉砕して、粉砕物を得る。冷却固化された溶融混練物は、ハンマーミルまたはカッティングミルなどによって、体積平均粒径100μm~5mm程度の粗粉砕物に粗粉砕され、得られた粗粉砕物は、たとえば、体積平均粒径15μm以下にまで、さらに微粉砕される。粗粉砕物の微粉砕には、たとえば、超音速ジェット気流を利用するジェット式粉砕機、高速で回転する回転子ロータと固定子ライナとの間に形成される空間に粗粉砕物を導入して粉砕する衝撃式粉砕機などを用いることができる。4分級工程S4分級工程S4では、前記冷却粉砕工程S3で得られた粉砕物を分級機によって分級し、過粉砕トナー粒子および粗大トナー粒子を除去し、未外添トナーを得る。過粉砕トナー粒子および粗大トナー粒子は、回収して他のトナーの製造に再利用することができる。分級には、遠心力および風力による分級により過粉砕トナー粒子を除去できる公知の分級機を使用でき、たとえば、旋回式風力分級機ロータリー式風力分級機などを使用することができる。分級後に得られる未外添トナーの体積平均粒径は、3~15μmであることが好ましい。高画質画像を得るためには、未外添トナーの体積平均粒径が3~9μmであることが好ましく、5~8μmであることがより好ましい。未外添トナーの体積平均粒径が3μm未満であると、トナーの粒径が小さいため、高帯電化および低流動化が起こり易い。トナーの高帯電化および低流動化によって、トナーが感光体に安定して供給されず、地肌かぶりおよび画像濃度の低下などが発生し易い。未外添トナーの体積平均粒径が15μmを超えると、トナーの粒径が大きいため、高精細な画像を得られ難い。また、粒径が大きくなることでトナーの比表面積が減少し、トナーの帯電量が小さくなる。その結果、トナーが感光体に安定して供給されず、トナー飛散による機内汚染が発生し易い。5外添工程S5外添工程S5では、前記分級工程S4で得られた未外添トナーと外添剤とを混合してトナーを得る。外添剤の添加によって、トナーの流動性および感光体表面における残留トナーのクリーニング性が向上し、感光体へのフィルミングが防止できる。外添剤が外添されていない未外添トナーを、トナーとして用いることもできる。外添剤としては、シリカ、アルミナ、チタニア、ジルコニア、酸化錫、および酸化亜鉛などの無機酸化物、アクリル酸エステル類、メタクリル酸エステル類、およびスチレンなどの化合物、またはこれら化合物の共重合体樹脂微粒子、フッ素樹脂微粒子、シリコーン樹脂微粒子、およびステアリン酸などの高級脂肪酸、またはこれらの高級脂肪酸の金属塩、カーボンブラック、フッ化黒鉛、炭化珪素、窒化ホウ素などが挙げられる。外添剤は、シリコーン樹脂、シランカップリング剤などによって表面処理されていることが好ましく、疎水性シリカ微粉体Aがより好ましい。また、外添剤の添加量は、バインダー樹脂100重量部に対して、05重量部~5重量部であることが好ましい。外添剤の1次粒子の個数平均粒径は、10~500nmであることが好ましい。外添剤の1次粒子の個数平均粒径がこのような範囲であることによって、トナーの流動性がより向上する。外添剤のBET比表面積は、20~200m2/gであることが好ましい。外添剤のBET比表面積がこのような範囲であることによって、トナーに適度な流動性および帯電性が付与できる。実施例1[ポリエステル樹脂Aの作製]撹拌装置、加熱装置、温度計、冷却管、分留装置、および窒素導入管を備えた反応容器中に、酸成分として、テレフタル酸305g、イソフタル酸55g、無水トリメリット酸30gおよび不均化ロジン商品名ロンヂスR、荒川化学工業社製:酸価1572mgKOH/g1400g、アルコール成分として、グリセリン300g、および13-プロパンジオール150g、反応触媒としてテトラーn-ブチルチタネート179g酸成分およびアルコール成分の総量100重量部に対し、0080重量部相当を投入した。これらの原料を、窒素雰囲気下で撹拌し、生成する水を留去しながら、250°Cで10時間重縮合反応させ、フローテスターにより所定の軟化温度に達したことを確認して、反応を終了し、ポリエステル樹脂A1ガラス転移温度60°C、軟化温度112°C、重量平均分子量2800、Mw/Mn=23、酸価24mgKOH/g2000gを得た。[ポリエステル樹脂Bの作製]撹拌装置、加熱装置、温度計、冷却管、分留装置、および窒素導入管の付いた反応容器中に、酸成分として、テレフタル酸350g、イソフタル酸400g、および無水トリメリット酸50g、アルコール成分として、グリセリン125g、ビスフェノールAのPO2モル付加物商品名ニューポールBP-2P、三洋化成工業社製350g、およびビスフェノールAのPO3モル付加物商品名ニューポールBP-3P、三洋化成工業社製450g、反応触媒として、テトラーn-ブチルチタネート138gを投入した。これらの原料を、窒素雰囲気下で撹拌し、生成する水を留去しながら、220°Cで10時間重縮合反応させ、次いで、5~20mmHgの減圧下で反応させ、フローテスターにより所定の軟化温度に達したことを確認して、反応を終了し、ポリエステル樹脂Bガラス転移温度61°C、軟化温度147°C、重量平均分子量29500、Mw/Mn=108、酸価22mmHg、THF不溶分401500gを得た。[架橋型アクリル酸樹脂微粒子1の作製]撹拌装置、温度制御装置、窒素導入管、還流冷却管を備えた2000mlの4ツ口フラスコに、メタクリル酸メチル41重量部、ジビニルベンゼン2重量部、蒸留水1500重量部、22’-アゾビスイソブチロニトリルAIBN1重量部を入れ、窒素気流下、一定の撹拌状態で70°Cにて、6時間重合を行った。得られた重合体のエマルションをスプレイドライ法で乾燥し、細かく解砕することにより平均粒子径150nm、架橋型アクリル酸樹脂微粒子200gを得た。[架橋型アクリル酸樹脂微粒子2の作製]撹拌装置、温度制御装置、窒素導入管、還流冷却管を備えた2000mlの4ツ口フラスコに、メタクリル酸ブチル41重量部、ジビニルベンゼン2重量部、蒸留水1500重量部、22’-アゾビスイソブチロニトリルAIBN1重量部を入れ、窒素気流下、一定の撹拌状態で70°Cにて、6時間重合を行った。得られた重合体のエマルションをスプレイドライ法で乾燥し、細かく解砕することにより平均粒子径200nm、架橋型アクリル酸樹脂微粒子200gを得た。[架橋型アクリル酸樹脂微粒子3の作製]撹拌装置、温度制御装置、窒素導入管、還流冷却管を備えた2000mlの4ツ口フラスコに、スチレン33重量部、メタクリル酸ブチル18重量部、ジビニルベンゼン2重量部、蒸留水1500重量部、22’-アゾビスイソブチロニトリルAIBN1重量部を入れ、窒素気流下、一定の撹拌状態で70°Cにて、6時間重合を行った。得られた重合体のエマルションをスプレイドライ法で乾燥し、細かく解砕することにより平均粒子径300nm、架橋型アクリル酸樹脂微粒子200gを得た。<混合工程S1>ポリエステル樹脂Aと、ポリエステル樹脂Bと、カーボンブラック商品名:MA-77、三菱化学社製と、架橋型アクリル酸樹脂微粒子1と、電荷制御剤商品名:LR-147、日本カーリット株式会社製と離型剤ポリエチレンワックス、商品名:LicowaxPE-130Powder、クラリアント社製、融点:127°Cを、表1に示す割合で、ヘンシェルミキサ商品名:FM20C、三井鉱山株式会社製に投入し、周速40m/secの撹拌速度で10分間混合し、混合物を作成した。<溶融混練工程S2>前記混合工程S1で得た混合物3000gを、混練機商品名:二軸混練機PCM-60、株式会社池貝製にて、シリンダ設定温度80°C~120°C最高温度120°C、回転数250rpm、供給量5kg/hで溶融混練し、溶融混練物2000gを得た。<冷却粉砕工程S3>前記溶融混練工程S2で得た溶融混練物2000gを、室温まで冷却して固化した後、カッターミル商品名:VM-16、オリエント株式会社製で粗粉砕した。次いで、得られた粗粉砕物を、カウンタージェットミル商品名:AFG、ホソカワミクロン株式会社製で微粉砕した。<分級工程S4>前記冷却粉砕工程S3で得た粉砕物3500gを、ロータリー式分級機商品名:TSPセパレータ、ホソカワミクロン株式会社製で分級して、未外添トナー1500gを得た。<外添工程S5>前記分級工程S4で得た未外添トナー100重量部1500gに対して、シランカップリング剤で表面処理された疎水性シリカ微粉体AAEROSIL登録商標R974、日本アエロジル社製BET比表面積170m2/g05重量部75gを添加し、ヘンシェルミキサ商品名:FMミキサ、三井鉱山株式会社製で混合し、実施例1のトナーA体積平均粒径67μm、CV値251500gを得た。実施例2架橋型アクリル酸樹脂微粒子1の添加量を変更したこと以外は、実施例1と同様にしてトナーB体積平均粒径67μm、CV値251500gを得た。実施例3架橋型アクリル酸樹脂微粒子1の添加量を変更したこと以外は、実施例1と同様にしてトナーC体積平均粒径67μm、CV値251500gを得た。実施例4架橋型アクリル酸樹脂微粒子1の代わりに、架橋型アクリル酸樹脂微粒子2を使用したこと以外は、実施例1と同様にしてトナーD体積平均粒径67μm、CV値251500gを得た。実施例5架橋型アクリル酸樹脂微粒子1の代わりに、架橋型アクリル酸樹脂微粒子3を使用したこと以外は、実施例1と同様にしてトナーE体積平均粒径67μm、CV値251500gを得た。実施例6架橋型アクリル酸樹脂微粒子1の添加量を変更したこと以外は、実施例1と同様にしてトナーF体積平均粒径67μm、CV値251500gを得た。実施例7架橋型アクリル酸樹脂微粒子1の添加量を変更したこと以外は、実施例1と同様にしてトナーG体積平均粒径67μm、CV値251500gを得た。比較例1架橋型アクリル酸樹脂微粒子1を添加しなかったことを除いて、実施例1と同様にしてトナーH体積平均粒径67μm、CV値251500gを得た。[耐ブロッキング性評価]実施例および比較例のトナーを、それぞれ25°C、湿度80の環境試験室中で24時間放置した後、50mlのポリプロピレン製の容器にそれぞれ30g入れた。ポリ瓶の蓋を閉めた状態で、50°C、湿度10RHの恒温恒湿槽に入れ、さらに24時間放置したサンプルを用いて耐ブロッキング性の評価を行った。耐ブロッキング性の評価基準は次のとおりである。G:good良好:ポリプロピレン製の容器を傾けるだけで、トナーが粉体状態で落下する。NB:notbad悪くない:トナーに緩い凝集が見られるものの、ポリプロピレン製の容器を傾けると容器中の全てのトナーが流出する。B:bad不良:トナーが凝集しており、ポリプロピレン製の容器を傾けても容器中の全てのトナーが流出しないか、あるいは部分的にしかトナーが流出しない。[定着性評価]上記複写機を改造したものを用いて、記録媒体である記録用紙商品名:PPC用紙SF-4AM3、シャープ株式会社製に、縦20mm、横50mmの長方形状のべた画像部を含むサンプル画像を、べた画像部における未定着状態でのトナーの記録用紙への付着量が05mg/cm2になるように調整して未定着画像を形成し、上記複写機を改造した複写機を用いて作製した外部定着器を用いて定着画像を作成した。定着プロセス速度は124mm/秒とし、定着ローラの温度を130°Cから5°C刻みで温度を上げ、最低定着温度を測定した。最低定着温度の判断は、トナー画像の上にガーゼを置き、その上に10cm四方の正方形の底面を持つ100gの錘を乗せた状態でトナー画像を10cm擦り、ガーゼにトナーが付着しない定着温度の最低値を求めた。定着性の評価基準は次のとおりである。G:good良好:最低定着温度が140°C未満。NB:notbad悪くない:最低定着温度が140°C以上150°C未満。B:bad不良:最低定着温度が150°C以上。評価結果を表1に示す。これらの結果から、架橋型アクリル酸樹脂微粒子を含む実施例1~7で得られたトナーA~Gは、いずれも、架橋型アクリル酸樹脂微粒子が添加されていない比較例1で得られたトナーHおよびIよりも、耐ブロッキング性および定着性評価において優れていることが判った。"